(57)【特許請求の範囲】
【請求項１】
樹脂、着色剤、およびトナー表面に化学的に結合したケイ酸塩成分を含むことを特徴とする化学トナー。
【請求項２】
請求項１に記載の化学トナーであって、前記ケイ酸塩成分がテトラアルキルアンモニウムとテトラアルキルフォスフォニウムの少なくとも一方を含む水溶性陽イオン錯体であることを特徴とする化学トナー。
【請求項３】
請求項２に記載の化学トナーであって、前記テトラアルキルアンモニウムがケイ酸テトラエチルアンモニウム、ケイ酸テトラメチルアンモニウム、またはケイ酸テトラブチルアンモニウムを含むことを特徴とする化学トナー。
【請求項４】
スルフォン酸化したポリエステル樹脂、着色剤、およびトナー上の表面スルフォン酸塩部分にイオン的に結合した水溶性ケイ酸塩成分を含むことを特徴とする化学トナー。
【請求項５】
（ｉ）水を加熱し、該加熱した水にスルフォン酸化したポリエステル樹脂を添加し、冷却することによって、スルフォン酸化したポリエステル樹脂のコロイド溶液を調製し、（ｉｉ）コロイド溶液に着色剤を添加した後、得られた混合物を樹脂ガラス転移点以上の温度に加熱し、（ｉｉｉ）これにアルカリ土類金属（ＩＩ）塩または遷移金属塩のいずれかの水溶液を添加することにより、スルフォン酸化したポリエステルコロイド、着色剤および金属陽イオンの凝集およびイオン的錯化を、幾何分布が１．１３〜１．２３である体積平均径において化合物の粒径が３〜１０ミクロンとなるまで行い、（ｉｖ）前記トナー粒子化合物の水溶性スラリーを２５℃〜６０℃の温度に加熱し、加熱した水溶性スラリー中の前記トナー粒子を、水溶性ケイ酸塩成分を含む水溶液で化学的に処理することを含むことを特徴とするトナー粒子の製造方法。
【発明の詳細な説明】
【０００１】
【発明の属する技術分野】
本発明は、トナーの製造方法およびそれにより製造されるトナーに関する。より具体的には、本発明はケイ酸塩を用いたトナーの表面処理およびそれにより製造されるトナーに関する。
【０００２】
【従来の技術】
例えばナトリウムスルフォン化ポリエステル乳濁液凝集（「ＥＡ」）トナー等の、トナー表面上に親水性官能基を含むトナーは、湿度感度が高いという欠点を有する。これらのトナーは低湿度領域（相対湿度（「ＲＨ」）２０％以下、Ｃ領域としても知られる）における満足のいく帯電、および幅広い融合許容度で優れた融合特性を示してきているが、高湿度領域（ＲＨ８０％以下、Ａ領域としても知られる）における摩擦帯電水準は低く、その結果として大きなＲＨ感度比（ＲＨ２０％対ＲＨ８０％）をもたらす。ポリエステルトナーのＲＨ比を改善するための従来の試みには、トナー粒子表面上におけるシード重合による親水性フルオロポリマーシェルの形成が含まれる。しかし融合特性は、クリース最低融合温度（「ＭＦＴ」）値５〜１０℃のスチレン系ＥＡトナーＭＦＴの水準への増大のため、悪影響を受けていた。
【０００３】
他の近年の表面処理方法は、陽イオンテトラアルキレート化されたフォスフォニウム塩およびアンモニウム塩を用いて化学選択的にトナーの表面スルフォネート基を錯化し、これにより粒子表面をより疎水性にし、摩擦帯電ＲＨ感度における２倍減少を可能とした。例えばステアリルトリブチル−臭化フォスフォニウム（「ＳＴＢＰ」）等の、表面結合したスルフォネート基の部位に化学選択的に錯化する、陽イオンテトラアルキレート化されたフォスフォニウム塩またはアンモニウム塩を用いて、ＥＡ処理の最後にトナー表面を処理した。
【０００４】
【発明が解決しようとする課題】
ポリエステルＥＡトナー粒子の摩擦帯電性能の向上およびＲＨ感度の低減が望まれている。
【０００５】
【課題を解決するための手段】
本発明の一実施例による化学トナーは、樹脂、顔料、およびトナー表面に化学的に結合したケイ酸塩成分を含む。
【０００６】
本発明の他の実施態様によるトナー粒子の製造方法は、（ｉ）水を加熱し、該加熱した水にスルフォン酸化したポリエステル樹脂を添加し、冷却することによって、スルフォン酸化したポリエステル樹脂のコロイド溶液を調製し、（ｉｉ）コロイド溶液に顔料を添加した後、得られた混合物を樹脂ガラス転移点以上の温度に加熱し、（ｉｉｉ）これにアルカリ土類金属（ＩＩ）塩または遷移金属塩のいずれかの水溶液を添加することにより、スルフォン酸化したポリエステルコロイド、顔料および金属陽イオンの凝集およびイオン的錯化を、幾何分布が約１．１３〜約１．２３である体積平均径において化合物の粒径が約３〜約１０ミクロンとなるまで行い、（ｉｖ）前記トナー粒子化合物の水溶性スラリーを約２５℃〜約６０℃の温度に加熱し、加熱した水溶性スラリー中の前記トナー粒子を、水溶性ケイ酸塩成分を含む水溶液で化学的に処理することを含む。
【０００７】
本発明はその実施態様において、化学選択的で、随意に、ｉｎ  ｓｉｔｕで、水溶性スラリー中に分散したスルフォン化されたＥＡトナーの表面処理の過程を説明する。未処理の親トナーの優れた融合特性を維持しつつ、摩擦帯電に対するＲＨ感度比が低減するに伴ってトナー粒子が実質上より疎水性となる。ケイ酸塩試薬は摩擦帯電促進剤および流動助剤として機能する。当該トナーは、カラープロセス、デジタル方式、リソグラフィを含む既知の電子写真画像形成および印刷の方法に好適である。
【０００８】
テトラアルキルアンモニウムおよび／またはテトラアルキルフォスフォニウムの陽イオン錯体を含む、例えばケイ酸テトラエチルアンモニウム（「ＴＥＡＳｉ」）、ケイ酸テトラメチルアンモニウム（「ＴＭＡＳｉ」）、ケイ酸テトラブチルアンモニウム（「ＴＢＡＳｉ」）およびケイ酸テトラブチルフォスフォニウム等の水溶性ケイ酸塩は、イオン交換によりこれらトナー上の表面スルフォネート基に対して選択的に定着する。この化学表面処理は、テトラアルキルアンモニウム（「ＴＡＡ」）またはテトラアルキルフォスフォニウム陽イオン（「ＴＡＰ」）に対して、錯化した陽イオンナトリウム（または他の金属陽イオン）の陽イオン交換を起こすことによりトナー表面上の陰イオンスルフォネート部分を選択的に対象とする。分子のケイ酸塩部分もトナーの表面上に取り込まれて、乾燥の際に良好なトナー流動を提供する。本発明はその実施態様において、テトラアルキルアンモニウムおよび／またはテトラアルキルフォスフォニウム等の大型有機陽イオンを含む水溶性ケイ酸塩を用いた、ｉｎ  ｓｉｔｕでの化学表面処理に好適な、表面処理したポリエステルＥＡトナー粒子の、摩擦帯電性能の強化およびＲＨ感度の低減を提供する。有機陽イオンを、例えば、メチル、エチル、プロピル、ｎ−ブチル、ｓｅｃ−ブチル、ｔｅｒｔ−ブチル、ｎ−ペンチル、イソペンチル、ネオペンチル、ヘキシル、ヘプチル、オクチル、ノニル、デシル、アンデシル、ドデシル、ラウリル、トリデシル、テトラデシル、ミリスチル、ペンタデシル、ヘキサデシル、セチル、ヘプタデシル、オクダテシル、ステアリル、ノナデシル、シコシル（ｃｉｃｏｃｙｌ）基等のＣI〜Ｃ20アルキル置換基；例えば、フェニル、ベンジル、２−フェニルエチル、ナフチル、アントラセニル、フェナントレニル等のアリール基、およびそれらの混合物に随意に置換する。当該トナー材料は、カラーおよび白黒システム、電子写真画像形成および印刷システム、デジタル複写機等を含む電子写真複写機およびプリンタに好適である。
【０００９】
トナーの表面に結合したスルフォネート基の化学選択的処理は、ケイ酸テトラエチルアンモニウム、ケイ酸テトラメチルアンモニウム、ケイ酸テトラブチルアンモニウムおよびケイ酸テトラブチルフォスフォニウム等の、テトラアルキルアンモニウムおよび／またはテトラアルキルフォスフォニウムの陽イオン錯体を含む水溶性ケイ酸塩を用いて達成することができる。化学式１に示されるケイ酸テトラメチルアンモニウムは、約１１ｐＨ〜約１３ｐＨを有する約１０％（ＳｉＯ2として）水溶液（ＳａＣｈｅｍ、オースティン、テキサス州）として入手可能である。シリカは、約１０．７ｐＨ〜約１１．０ｐＨより高いｐＨで溶解し、従って、約１０-3より大きい解離定数を有する、ＴＭＡ等の有機塩基を用いて調製可能である。同様に、これらの第４級アンモニウムイオンも、有機塩基で覆われた際疎水性となる、シリカの表面上で最も溶解しやすい。Ｉｌｅｒ、ＲａｌｐｈＫ．１９７９年  Ｔｈｅ  Ｃｈｅｍｉｓｔｒｙ  ｏｆ  Ｓｉｌｉｃａ：Ｓｏｌｕｂｉｌｉｔｙ，Ｐｏｌｙｍｅｒｉｚａｔｉｏｎ，Ｃｏｌｌｏｉｄ  ａｎｄ  Ｓｕｒｆａｃｅ  Ｐｒｏｐｅｒｔｉｅｓ，ａｎｄ  Ｂｉｏｃｈｅｍｉｓｔｒｙ．Ｊｏｈｎ  Ｗｉｌｅｙ＆Ｓｏｎｓ，Ｉｎｃ．（ニューヨーク州）１５０ページ、４２７ページ参照。
【００１０】
例えばテトラメチルアンモニウム（「ＴＭＡ」）等の、第４級アンモニウム陽イオンが、トナー表面上のスルフォネート部分に対して、錯化したナトリウム陽イオン（または他の金属陽イオン）とイオン交換され、それにより疎水性のトナー表面が作られる。ポリエステルＥＡトナー表面処理用の候補化合物の選択基準は、１）費用有効性および商業的に入手可能と；２）水溶媒体中におけるｉｎ  ｓｉｔｕでの化学表面処理のための水溶性と；３）表面結合したスルフォネート基のみに対する選択的反応と；４）Ａ領域摩擦帯電レベルを向上し、および／またはＣ領域摩擦帯電レベルを低減し、それにより少なくとも約２倍にＲＨ感度比を低減する効果と；５）融合および着色性能等の、他のトナー特性に悪影響を及ぼすことのない、最終表面処理されたトナーの化学安定性とを含む。ＴＭＡＳｉが基準１〜４を満たし、融合および着色性能（すなわち基準５）に対する結果は評価進行中である。
【化１】
式１  ケイ酸テトラメチルアンモニウム
0004167910.tif 000002
【００１１】
当該方法は、テトラアルキルアンモニウムおよび／またはテトラアルキルフォスフォニウムの陽イオン錯体を含む水溶性ケイ酸塩を用いた、ＥＡポリエステルトナー上に表面結合したスルフォネート基の化学選択的表面処理を含む。表面処理方法の目的は、実質的に親水性であるスルフォネート部分を疎水性添加剤でマスキングすることによってトナー粒子表面の化学性質を変更することである。これは入れ替わりにトナー全体の形態を変えたり、その融合特性に影響を与えるものではない。むしろトナーは高湿度Ａ領域（約８０〜８５％ＲＨ）における摩擦負帯電の増大、および／または、低湿度Ｃ領域（約２０％ＲＨ）におけるより低い摩擦帯電を示し、従って摩擦帯電に対するＲＨ感度比（Ｃ領域〜Ａ領域帯電レベルの比）を低減するであろう。反応１は、例えば、ＥＡポリエステルトナー製造過程の最後にｉｎ  ｓｉｔｕで行われる表面処理に対する化学反応体系を図示する。
【化２】
反応１
0004167910.tif 000003
【００１２】
本発明での使用に好適なＥＡポリエステルトナーは、Ｃａｒｌｉｎｉらの米国特許第６，１４３，４５７号により開示され教示されるものを含む。
【００１３】
さらに、トナーには、約２０〜約６０重量％の樹脂体を伴うシアン、ブラック、マゼンダ、イエロー分散またはそれらの混合物等の着色剤；着色剤がカーボンブラックであるトナー；着色剤が染料であるトナー；着色剤が顔料であるトナー；着色剤が染料および色素の混合物からなるトナー；および金属塩、脂肪酸、コロイド状シリカ、金属酸化物、またはそれらの混合物からなり、それぞれが随意に約０．１〜約２重量％の量で存在する表面添加剤を含むトナーが含まれる。
【００１４】
例えば全てのトナー成分の合計が約１００％であるとき、約１〜約６５重量％、トナーの約２〜約３５重量％、または約１〜約１５重量％の有効量でトナー中に存在する、既知である種々の着色剤、特に顔料は、ＲＥＧＡＬ３３０．ＲＴＭ；ＭｏｂａｙマグネタイトＭＯ８０２９．ＴＭ．、ＭＯ８０６０．ＴＭ．等のようなカーボンブラックを含む。着色顔料としては、既知のシアン、マゼンダ、イエロー、レッド、グリーン、ブラウン、ブルー、またはそれらの混合物を選択することができる。着色剤、特に顔料の具体例は、フタロシアニンＨＥＬＩＯＧＥＮ  ＢＬＵＥ  Ｌ６９００．ＴＭ．、Ｄ６８４０．ＴＭ．、Ｄ７０８０．ＴＭ．、Ｄ７０２０．ＴＭ．、シアン１５：３、マゼンタＲｅｄ８１：３、イエロー１７、米国特許第５，５５６，７２７号の顔料を含む。
【００１５】
選択可能な特定のマゼンタの例は、例えば、ＣＩ６０７１０、ＣＩ分散レッド１５としてカラーインデックスに規定の２，９ジメチル置換キナクリドンおよびアントラキノン染料、ＣＩ２６０５０、ＣＩ溶媒レッド１９としてカラーインデックスに規定のジアゾ染料等を含む。選択可能な特定のシアンの例は、銅テトラ（オクタデシルスルフォンアミド）フタロシアニン、ＣＩ７４１６０、ＣＩプグメントブルーとしてカラーインデックスに記載のＸ銅フタロシアニン顔料、およびＣＩ６９８１０としてカラーイデックスに規定のアントラスレン（Ａｎｔｈｒａｔｈｒｅｎｅ）ブルー、スペシャルブルーＸ−２１３７等を含む；一方、選択可能なイエローの例示的具体例は、ジアリリドイエロー３，３−ジクロロベンジデン（Ｄｉｃｈｌｏｒｏｅｎｚｉｄｅｎｅ）アセトアセトアニリド、カラーインデックスにＣＩ１２７００として規定のモノアゾ顔料、ＣＩ溶媒イエロー１６、カラーインデックスにフォロンイエローＳＥ／ＧＬＮとして規定のニトロフェニルアミンスルフォンアミド、ＣＩ分散イエロー３３、２，５−ジメトキシ−４−スルフォンアニリドフェニルアゾ−４’−クロロ−２，５−ヂメトキシアセトアセトアニリド、およびパーマネントイエローＦＧＬである。ＭＡＰＩＣＯ  ＢＬＡＣＫ．ＴＭ．とシアン成分との混合物等の着色マグネタイトも、当該方法で顔料として選択することができる。選択される顔料等の着色剤は、ここに示すようなフラッシュ顔料とすることができる。
【００１６】
より詳細には、着色剤の例には、カラーインデックス構造番号（Ｃｏｌｏｒ  Ｉｎｄｅｘ  Ｃｏｎｓｔｉｔｕｔｉｏｎ  Ｎｕｍｂｅｒ）７４１６０を有するピグメントブルー  １５：３、カラーインデックス構造番号４５１６０：３を有するマゼンタピグメントレッド  ８１：３、カラーインデックス構造番号２１１０５を有するイエロー１７、ならびに食用色素、イエロー色素、ブルー色素、グリーン色素、レッド色素、およびマゼンタ色素等の公知の色素が含まれる。着色剤には、顔料、色素、顔料の混合物、色素の混合物、および色素と顔料の混合物等が含まれる。
【００１７】
洗浄または乾燥の後に随意にトナー組成物の表面上に付加または混和することのできる乾燥粉末添加剤は、例えば金属塩、脂肪酸の金属塩、コロイド状シリカ、チタンおよびスズ等の金属の酸化物、これらの混合物等を含む。これらの添加剤は、それぞれ通常約０．１〜約２重量％の量で存在し、その例は米国特許第３，５９０，０００号、同第３，７２０，６１７号、同第３，６５５，３７４号および同第３，９８３，０４５号に記載されている。添加剤はステアリン酸亜鉛、およびＤｅｇｕｓｓａから入手可能なＡＥＲＯＳＩＬ  Ｒ９７２５．ＲＴＭ．等のヒュームドシリカ、Ｃａｂｏｔ  ＣｏｒｐｏｒａｔｉｏｎまたはＤｅｇｕｓｓａ  Ｃｈｅｍｉｃａｌｓから入手可能なシリカ、米国特許第６，００４，７１４号に記載の被覆シリカ等を含み、それぞれが約０．１〜２％の量である。この添加剤は、凝集工程中に添加することもできるし、形成されたトナー製品中に混和することもできる。
【００１８】
例えば米国特許第４，９３７，１６６号および同４，９３５，３２６号に記載のように、約２％のトナー濃度から約８％のトナー濃度まで、鉄、フェライト等の被覆した担体を含む公知の単体粒子とトナーを混合することにより、現像組成物を調製することができる。
【００１９】
例えばここに記載した多くの特許および米国特許第４，２６５，９９０号に記載のような結像法が本発明のトナーに適合する。
【００２０】
【発明の実施の形態】
以下の実施例は、本発明の実施態様における種々の形態をさらに定義するために提示するものである。これらの実施例は例示のみを意図するものであって、本発明の実施態様における発明の範囲を限定することを意図するものではない。また、特に明示していない限りは、部および百分率は重量部および重量百分率を表す。
【００２１】
以下の実施例において、ＥＡポリエステルトナーの表面処理は、凝集−融合ステップの直後にｉｎ  ｓｉｔｕで行われる。この水性トナースラリーは、イオンリッチであり、かつテトラアルキルアンモニウムおよび／または珪酸テトラアルキルフォスフォニウムでドープされる状態にある。トナーを（撹拌しながら）徐々に約４０℃まで加熱し、テトラアルキルアンモニウムおよび／またはケイ酸テトラアルキルフォスフォニウムの希釈した水溶液（約１〜約１０％）を、約１．０ミリリットル／分／１００ｇトナー固形分で添加する。表面処理に好適なＴＡＡおよび／またはＴＡＰ  Ｓｉの量は、トナーの乾燥重量に対して、約０．０５〜約１５％、約５〜約１０％、約５％、および約１０％を含む。
【００２２】
予備的な探査実験を行って、ＴＡＡケイ酸塩水溶液の実施例が高湿度Ａ領域（約８０〜約８５％ＲＨ）における負の摩擦帯電レベルを増大させるのに及ぼす影響、および低湿度Ｃ領域（約２０％ＲＨ）における負の摩擦帯電レベルを低減させ、これによってＲＨ感度を下げるのに及ぼす影響を評価した。
【００２３】
比較例Ａ：スルフォン化したポリエステル樹脂および約４重量％のＦｌｅｘｉｖｅｒｓｅ  Ｂｌｕｅ（ピグメントブルー  １５：３）分散液（Ｓｕｎ  Ｃｈｅｍｉｃａｌ  Ｃｏ．）からなる約５．８７μｍ（「ミクロン」）のトナー粒子スラリーを実験室において調製した。次いで、トナースラリーをろ過し、母液を除去した後、脱イオン水で２度洗浄し、再懸濁し、約４８時間凍結乾燥を行って、未処理のラボスケール親トナーである比較例トナーＡを得た。
【００２４】
比較例Ｂ：スルフォン化したポリエステル樹脂および約４重量％のＦｌｅｘｉｖｅｒｓｅ  Ｂｌｕｅ（ピグメントブルー  １５：３）分散液（Ｓｕｎ  Ｃｈｅｍｉｃａｌ  Ｃｏ．）からなる約６．０５μｍのトナー粒子スラリーをパイロットプラントで調製した。次いで、トナースラリーをろ過し、母液を除去した後、脱イオン水で２度洗浄し、再懸濁し、約４８時間凍結乾燥を行って、未処理のラボスケール親トナーである比較例トナーＢを得た。
【００２５】
実施例１：スルフォン化したポリエステル樹脂および約４重量％のＦｌｅｘｉｖｅｒｓｅ  Ｂｌｕｅ（ピグメントブルー  １５：３）分散液（Ｓｕｎ  Ｃｈｅｍｉｃａｌ  Ｃｏ．）からなる約６．０３μｍのトナー粒子スラリーを実験室で調製した。この母液中で約２７１．７４ｇの量の水性トナー懸濁液（固形重量で約１４．７２％）を約４０℃に予熱した。ケイ酸テトラメチルアンモニウム（ＴＭＡＳｉ）の加熱溶液（約２０．０ｇ；約４０℃；乾燥トナーの約５重量％の濃度；固形分約５％に希釈）を蠕動ポンプを介して、約２．０ミリリットル／分／１００ｇトナー固形分で、撹拌（約１９０〜２００ｒｐｍ）した水性トナー懸濁液に供給した。添加が完了した後、室温に冷却しながら、約３０分以上にわたり混合物の撹拌を継続した。次いで、表面処理したトナー１をろ過し、母液を除去した後、脱イオン水で２度洗浄した。次に、ろ過ケーキを固形重量で約２５％まで再懸濁し、凍結乾燥を行った。
【００２６】
実施例２：スルフォン化したポリエステル樹脂および約４重量％のＦｌｅｘｉｖｅｒｓｅ  Ｂｌｕｅ（ピグメントブルー  １５：３）分散液（Ｓｕｎ  Ｃｈｅｍｉｃａｌ  Ｃｏ．）からなる約６．０５μｍのトナー粒子スラリーをパイロットプラントで調製した。この母液中で約４７４．０ｇの量の水性トナー懸濁液（固形重量で約１０．５５％）を約４０℃に予熱した。ケイ酸テトラメチルアンモニウム（ＴＭＡＳｉ）の加熱溶液（約５０．０ｇ；約４０℃；乾燥トナーの約１０重量％の濃度；固形分約１０％に希釈）を蠕動ポンプを介し、約２．０ミリリットル／分／１００ｇトナー固形分で、撹拌（約１９０〜２００ｒｐｍ）した水性トナー懸濁液に供給した。添加が完了した後、室温に冷却しながら、約５０分以上にわたり混合物の撹拌を継続した。次いで、表面処理したトナー２をろ過し、母液を除去した後、脱イオン水で２度洗浄した。次に、ろ過ケーキを固形重量で約２５％まで再懸濁し、凍結乾燥を行った。
【００２７】
実施例１および２のそれぞれにおける処理トナーは、未処理親トナーと比較すると、新たなガラス転移温度を有しており、ＦＴＩＲおよび質量分析により特徴付けることができる。シリカ検出法として誘導結合プラズマ（「ＩＣＰ」）を用い、シリカの百万分率（「ｐｐｍ」）をＳｉＯ2に換算して、トナーに取り込まれたＳｉＯ2の割合を得た。処理トナーの摩擦帯電特性、融合特性および色特性を評価する。
【表１】
0004167910.tif 000004
【００２８】
表１に示すデータより、比較例ＡおよびＢにおいて調整された２つの対照トナーと比較して、それぞれ約５重量％および約１０重量％のケイ酸テトラメチルアンモニウム（ＴＭＡＳｉ）で処理した実施例１および２におけるトナーのＲＨ感度が低下していることが分かる。両サンプルの約２０％ＲＨ摩擦帯電レベルが低下していることは、ＲＨ感度比の低減に寄与している。約８０％ＲＨ摩擦帯電レベルも同様に低下しているが、約２０％レベルほど顕著ではない。
【表２】
0004167910.tif 000005
【００２９】
表２に示すデータより、未処理の比較トナーＡおよびＢと比較して、処理トナー１および２は新たなガラス転移温度を有することが分かる。約１０重量％のＴＭＡＳｉで処理下トナー（実施例２）が最も低いＴｇ値を示す。同様に、シリケートのｐｐｍに対するＩＣＰの結果は、二酸化ケイ素％に換算して、約８１〜８３％の取り込みを示す。
【表３】
0004167910.tif 000006
【００３０】
表３に示すデータ、ならびにグロスおよびクリース曲線はトナー１に対する予備的結果である。グロス曲線は、ある部分において大きく変動しているが、他の部分では平坦である。この変動の理由は不明である。ΔＴ（Ｃ３０）は−５℃であり、これは表面処理はクリースフィットには影響せず、かつ２つのコントロール（ＣおよびＤ）に匹敵することを意味する。したがって、融合データは、約５重量％のＴＭＡＳｉをポリエステルトナーに装着することにより、融合特性は特に変化しないということを示唆している。唯一の説明不可能な現象は、異常なグロス曲線であり、後日約１０重量％のＴＭＡＳｉトナー２を用いて検証されるであろう。